(57)【要約】      （修正有）【課題】水に濡れても破れにくく、かつ、水中でほぐれやすいものであり、節水型トイレにおいても、ほぐれやすさと温水洗浄便座適性を両立した温水洗浄便座用トイレットロールを提供する。【解決手段】２プライに積層されてグルーで接着処理され、エンボスパターンが付与されたトイレットペーパーをロール状に巻取ったトイレットロール１であって、エンボスパターンは、２プライの各々に設けられた、ダブルエンボスパターンであり、１プライの坪量と、ロールの重量と、巻長と、巻直径と、トイレットペーパーの２プライのＪＩＳ  Ｐ８１１３に基づく乾燥時の縦方向の引張強さと、乾燥時の横方向の引張強さと、及びそれぞれと２プライの坪量との比、を調整した温水洗浄便座トイレ用トイレットロール。【選択図】図１
2020179013.tif 000002
【特許請求の範囲】
【請求項１】
２プライに積層されてグルーで接着処理され、エンボスパターンが付与されたトイレットペーパーをロール状に巻取ったトイレットロールであって、
前記エンボスパターンは、２プライの各々に設けられた、ダブルエンボスパターンであり、
トイレットペーパーの１プライあたりの坪量が１６ｇ／ｍ２以上２６ｇ／ｍ２以下であり、
トイレットロールのロール重量が１２０ｇ以上２８０ｇ以下、巻長が３２ｍ以上５６ｍ以下、巻直径が１１０ｍｍ以上１５０ｍｍ以下、ロール密度が０．０９ｇ／ｃｍ３以上０．２０ｇ／ｃｍ３以下であり、
トイレットペーパーの２プライのＪＩＳ  Ｐ  ４５０１に基づくほぐれやすさが、２０秒以上６０秒以下であり、
トイレットペーパーの２プライのＪＩＳ  Ｐ  ８１１３に基づく乾燥時の縦方向引張強さＤＭＤＴが２．８Ｎ／２５ｍｍ以上６．４Ｎ／２５ｍｍ以下、２プライのＪＩＳ  Ｐ  ８１１３に基づく乾燥時の横方向引張強さＤＣＤＴが０．８Ｎ／２５ｍｍ以上２．３Ｎ／２５ｍｍ以下であり、
前記ＤＭＤＴ／トイレットペーパーの２プライの坪量が０．０６以上０．１７以下であり、前記ＤＣＤＴ／トイレットペーパーの２プライの坪量が０．０２０以上０．０６０以下であることを特徴とする、温水洗浄便座トイレ用トイレットロール。
【請求項２】
トイレットペーパーの表面側のプライが、単位表面積あたりの３５個／ｃｍ２以上９０個／ｃｍ２以下の第一エンボスと、前記第一エンボスよりエンボス１個あたりの面積が大きい第二エンボスを有しており、前記第二エンボスの深さが０．０７ｍｍ以上０．４５ｍｍ以下であり、前記第二エンボスと前記第一エンボスとの深さの差分が、０．０３ｍｍ以上０．２８ｍｍ以下であることを特徴とする、請求項１に記載の温水洗浄便座トイレ用トイレットロール。
【請求項３】
トイレットペーパーの裏面側のプライは、単位表面積あたりの個数が３５個／ｃｍ２以上９０個／ｃｍ２以下のエンボスを有する部分があり、該エンボスの深さが０．０５ｍｍ以上０．３５ｍｍ以下であることを特徴とする、請求項１又は２に記載の温水洗浄便座トイレ用トイレットロール。
【請求項４】
ティッシュソフトネス測定装置ＴＳＡによる、トイレットペーパーの表面側の滑らかさＴＳ７５０が１５ｄＢＶ２ｒｍｓ以上４５ｄＢＶ２ｒｍｓ以下であり、トイレットペーパーの裏面側の滑らかさＴＳ７５０が２０ｄＢＶ２ｒｍｓ以上７０ｄＢＶ２ｒｍｓ以下であり、かつ、前記裏面側の滑らかさＴＳ７５０／前記表面側の滑らかさＴＳ７５０が０．９以上２．２以下であることを特徴とする、請求項１から３のいずれか１項に記載の温水洗浄便座トイレ用トイレットロール。
【請求項５】
トイレットペーパーのプライ剥離強度が０．８ｃＮ／１００ｍｍ以上２０．０ｃＮ／１００ｍｍ以下であることを特徴とする、請求項１から４のいずれか１項に記載の温水洗浄便座トイレ用トイレットロール。
【請求項６】
一時性湿潤紙力剤を含有していないことを特徴とする、請求項１から５のいずれか１項に記載の温水洗浄便座トイレ用トイレットロール。
【請求項７】
２プライのトイレットペーパー１ｍ２あたりの吸水量が１８０ｇ以上２７０ｇ以下であることを特徴とする、請求項１から６のいずれか１項に記載の温水洗浄便座トイレ用トイレットロール。
【請求項８】
トイレットロールの巻密度が０．４ｍ／ｃｍ２以上１．０ｍ／ｃｍ２以下であることを特徴とする、請求項１から７のいずれか１項に記載の温水洗浄便座トイレ用トイレットロール。
【発明の詳細な説明】
【技術分野】
【０００１】
本発明は、２プライに積層されたトイレットペーパーをロール状に巻取った温水洗浄便座トイレ用トイレットロールに関する。
【背景技術】
【０００２】
近年、日本では、温水洗浄便座トイレが普及しており、２プライに積層されたトイレットペーパーをロール状に巻取った、温水洗浄便座トイレ用のトイレットロールも上市されている。通常、温水洗浄便座トイレ用のトイレットロールを構成するトイレットペーパーには紙が濡れても破れにくいように、強度が高いことが求められる。そのため、トイレットペーパーが固く感じ、触感に劣る。
【０００３】
また、例えば特許文献１には、スルーエアー乾燥を行わずに抄紙されたものであり、ＪＩＳ  Ｐ  ８１１１に規定される条件下におけるＪＩＳ  Ｐ  ８１２４の規定に従って測定される坪量が２５〜３５ｇ／ｍ２であり、かつＪＩＳ  Ｐ  ８１１１に規定される条件下における紙厚が１７０〜３５０μｍである、一時性湿潤紙力剤が添加されたシングルプライトイレットペーパーが開示されている。また、特許文献２には、シングルエンボス加工が施された２プライのトイレットペーパーであって、パルプに対して０．０１重量％以上０．１０重量％以下の一時的湿潤紙力増強剤を含有するトイレットペーパーが開示されている。
【先行技術文献】
【特許文献】
【０００４】
【特許文献１】特開２００４−２０９１５０号公報
【特許文献２】特開２０１５−１２６７７１号公報
【発明の概要】
【発明が解決しようとする課題】
【０００５】
しかしながら、一時性湿潤紙力剤を添加すると、温水洗浄便座トイレで使用しても、紙が濡れても破れにくくなるが、ほぐれにくくなるという問題があった。また、ほぐれやすさをＪＩＳ規格の範囲内になるように一時性湿潤紙力剤の添加量を少なくした場合であっても、今日の節水型トイレで上記のトイレットペーパーを使用するとトイレに詰まる場合がある。
【０００６】
もちろん、一時性湿潤紙力剤を添加しなければ、トイレットペーパーは節水型トイレには詰まりにくくなるが、水に濡れた時に破れやすくなってしまう。特に、２プライ以上のトイレットペーパーでは、水に濡れた時にプライが剥がれやすく、剥がれるとさらに破れやすくなるという問題もあった。
【０００７】
したがって、本発明は、以上の課題に鑑みてなされたものであり、水に濡れても破れにくく、かつ、水中でほぐれやすいものであり、節水型トイレにおいても、ほぐれやすさと温水洗浄便座適性を両立した温水洗浄便座用トイレットロールを提供することを目的とする。
【課題を解決するための手段】
【０００８】
本発明の発明者らは、上記課題を解決するため、鋭意研究を行った。その結果、トイレットペーパーの坪量、重量、巻長、巻直径及び特有のパラメーターを調整することにより、上記の課題を解決できることを見出し、本発明を完成するに至った。具体的には、本発明は以下のものを提供する。
【０００９】
（１）本発明の第１の態様は、２プライに積層されてグルーで接着処理され、エンボスパターンが付与されたトイレットペーパーをロール状に巻取ったトイレットロールであって、前記エンボスパターンは、２プライの各々に設けられた、ダブルエンボスパターンであり、トイレットペーパーの１プライあたりの坪量が１６ｇ／ｍ２以上２６ｇ／ｍ２以下であり、トイレットロールのロール重量が１２０ｇ以上２８０ｇ以下、巻長が３２ｍ以上５６ｍ以下、巻直径が１１０ｍｍ以上１５０ｍｍ以下、ロール密度が０．０９ｇ／ｃｍ３以上０．２０ｇ／ｃｍ３以下であり、トイレットペーパーの２プライのＪＩＳ  Ｐ  ４５０１に基づくほぐれやすさが、２０秒以上６０秒以下であり、トイレットペーパーの２プライのＪＩＳ  Ｐ  ８１１３に基づく乾燥時の縦方向引張強さＤＭＤＴが２．８Ｎ／２５ｍｍ以上６．４Ｎ／２５ｍｍ以下、２プライのＪＩＳ  Ｐ  ８１１３に基づく乾燥時の横方向引張強さＤＣＤＴが０．８Ｎ／２５ｍｍ以上２．３Ｎ／２５ｍｍ以下であり、前記ＤＭＤＴ／トイレットペーパーの２プライの坪量が０．０６以上０．１７以下であり、前記ＤＣＤＴ／トイレットペーパーの２プライの坪量が０．０２０以上０．０６０以下であることを特徴とする、温水洗浄便座トイレ用トイレットロールである。
【００１０】
（２）本発明の第２の態様は、（１）に記載の温水洗浄便座トイレ用トイレットロールであって、トイレットペーパーの表面側のプライが、単位表面積あたりの個数が３５個／ｃｍ２以上９０個／ｃｍ２以下の第一エンボスと、前記第一エンボスよりエンボス１個あたりの面積が大きい第二エンボスを有しており、前記第二エンボスの深さが０．０７ｍｍ以上０．４５ｍｍ以下であり、前記第二エンボスと前記第一エンボスとの深さの差分が、０．０３ｍｍ以上０．２８ｍｍ以下であることを特徴とするものである。
【００１１】
（３）本発明の第３の態様は、（１）又は（２）に記載の温水洗浄便座トイレ用トイレットロールであって、トイレットペーパーの裏面側のプライは、単位表面積あたりの個数が３５個／ｃｍ２以上９０個／ｃｍ２以下のエンボスを有する部分があり、該エンボスの深さが０．０５ｍｍ以上０．３５ｍｍ以下であることを特徴とするものである。
【００１２】
（４）本発明の第４の態様は、（１）から（３）のいずれかに記載の温水洗浄便座トイレ用トイレットロールであって、ティッシュソフトネス測定装置ＴＳＡによる、トイレットペーパーの表面側の滑らかさＴＳ７５０が１５ｄＢＶ２ｒｍｓ以上４５ｄＢＶ２ｒｍｓ以下であり、トイレットペーパーの裏面側の滑らかさＴＳ７５０が２０ｄＢＶ２ｒｍｓ以上７０ｄＢＶ２ｒｍｓ以下であり、かつ、前記裏面側の滑らかさＴＳ７５０／前記表面側の滑らかさＴＳ７５０が０．９以上２．２以下であることを特徴とするものである。
【００１３】
（５）本発明の第５の態様は、（１）から（４）のいずれかに記載の温水洗浄便座トイレ用トイレットロールであって、トイレットペーパーのプライ剥離強度が０．８ｃＮ／１００ｍｍ以上２０．０ｃＮ／１００ｍｍ以下であることを特徴とするものである。
【００１４】
（６）本発明の第６の態様は、（１）から（５）のいずれかに記載の温水洗浄便座トイレ用トイレットロールであって、一時性湿潤紙力剤を含有していないことを特徴とするものである。
【００１５】
（７）本発明の第７の態様は、（１）から（６）のいずれかに記載の温水洗浄便座トイレ用トイレットロールであって、２プライのトイレットペーパー１ｍ２あたりの吸水量が１８０ｇ以上２７０ｇ以下であることを特徴とするものである。
【００１６】
（８）本発明の第８の態様は、（１）から（７）のいずれかに記載の温水洗浄便座トイレ用トイレットロールであって、トイレットロールの巻密度が０．４ｍ／ｃｍ２以上１．０ｍ／ｃｍ２以下であることを特徴とするものである。
【発明の効果】
【００１７】
よって、本発明によれば、水に濡れても破れにくく、かつ、水中でほぐれやすいものであり、節水型トイレにおいても、ほぐれやすさと温水洗浄便座適性を両立した温水洗浄便座用トイレットロールを提供することができる。
【図面の簡単な説明】
【００１８】
【図１】本発明の温水洗浄便座トイレ用トイレットロールの外観を示す斜視図である。
【図２】各々にエンボスパターンが設けられたプライが２プライに積層された状態を示す図である。
【図３】エンボス処理の工程を示す図である。
【図４】エンボスが線状である場合の、エンボスの長さの測定方法を示す図である。
【発明を実施するための形態】
【００１９】
以下、本発明の実施形態について詳細に説明するが、以下の実施形態は例示の目的で提示するものであり、本発明は、以下に示す実施形態に、何ら限定されるものではない。
【００２０】
＜温水洗浄便座トイレ用トイレットロール＞
図１は、本発明の温水洗浄便座トイレ用トイレットロール１の外観を示す斜視図であり、図２は、各々にエンボスパターンが設けられたプライが２プライに積層された状態を示す図である。本発明の温水洗浄便座トイレ用トイレットロール１は、図１に示すように、２プライに積層され、エンボスパターンが付与されたトイレットペーパー１ｘをロール状に巻取ったトイレットロールであって、エンボスパターンは、２プライの各々に設けられた、ダブルエンボスパターンである。
【００２１】
また、トイレットペーパー１ｘの表面のうち、ロール外側に指向した表面を表面１ａ（トイレットペーパー１ｘの表面）と称し、ロール中心部に指向した表面を裏面１ｂ（トイレットペーパー１ｘの裏面）と称する。
【００２２】
（ロール重量、巻長及び巻直径）
温水洗浄便座トイレ用トイレットロール１のロール重量は１２０ｇ以上２８０ｇ以下である。また、温水洗浄便座トイレ用トイレットロール１の巻長は３２ｍ以上５６ｍ以下である。また、温水洗浄便座トイレ用トイレットロール１の巻直径ＤＲは１１０ｍｍ以上１５０ｍｍ以下である。ロール重量が１２０ｇ未満であると、ロール１個あたりの重量が小さくなって、ロールのボリューム感に劣り、ロール重量が２８０ｇを超えると、ロール密度が高くなりロールの触感が劣ったり、ロールが大きすぎてボリューム感が劣ったりする。巻長が３２ｍ未満であると、ロール１個あたりの重量が小さくなって、ロールのボリューム感に劣り、巻長が５６ｍを超えると、ロール密度が高くなりロールの触感が劣ったり、ロールが大きすぎてロールのボリューム感にも劣ったりする。巻直径ＤＲが１１０ｍｍ未満であると、ロール密度が高くなりロールの触感が劣ったり、ロールのボリューム感にも劣ったりすることがあり、巻直径ＤＲが１５０ｍｍを超えると、ロール密度が低くなりロールの触感が劣ったり、ロールが大きすぎてロールのボリューム感にも劣ったりする。
【００２３】
なお、ロール重量は１５０ｇ以上２４５ｇ以下であることが好ましく、１８０ｇ以上２２０ｇ以下であることがより好ましい。巻長は、３７ｍ以上５１ｍ以下であることが好ましく、４２ｍ以上４６ｍ以下であることがより好ましい。巻直径ＤＲは、１１８ｍｍ以上１４２ｍｍ以下あることが好ましく、１２５ｍｍ以上１３５ｍｍ以下であることがより好ましい。なお、ロール重量は、コア（紙管）を含まないロール幅１１４ｍｍあたりの重量とする。ロール幅が１１４ｍｍでない場合は、比例計算により１１４ｍｍあたりの重量に換算する。
【００２４】
（ロール密度及び巻密度）
温水洗浄便座トイレ用トイレットロール１のロール密度は０．０９ｇ／ｃｍ３以上０．２０ｇ／ｃｍ３以下であり、巻密度は０．４ｍ／ｃｍ２以上１．０ｍ／ｃｍ２以下である。温水洗浄便座トイレ用トイレットロール１のロール密度又は巻密度の値が上記の範囲外であると、いずれもロールの触感が劣る。
なお、温水洗浄便座トイレ用トイレットロール１のロール密度は０．１１ｇ／ｃｍ３以上０．１８ｇ／ｃｍ３以下であることが好ましく、０．１３ｇ／ｃｍ３以上０．１６ｇ／ｃｍ３以下であることがより好ましい。温水洗浄便座トイレ用トイレットロール１の巻密度は０．５ｍ／ｃｍ２以上０．９ｍ／ｃｍ２以下であることがより好ましく、０．６ｍ／ｃｍ２以上０．８ｍ／ｃｍ２以下であることがさらに好ましい。
【００２５】
（坪量）
トイレットペーパー１ｘの１プライあたりの坪量は、１６ｇ／ｍ２以上２６ｇ／ｍ２以下である。１プライあたりの坪量が１６ｇ／ｍ２未満であると、トイレットペーパー１ｘの吸水量が低くなり、紙１ｇあたりのグルーの量が多くなり、結果としてトイレットペーパー１ｘがゴワゴワに感じる。坪量が２５ｇ／ｍ２を超えると、紙１ｇあたりにグルーの量が少なくなって、紙が濡れた時に破れやすくなったり、ロールのボリューム感が劣ったりする。坪量を上記範囲にすることで、本願のようなグルーで２プライに積層されたトイレットペーパー１ｘのほぐれやすさと温水洗浄便座適性を良好にすることができる。なお、トイレットペーパー１ｘの１プライあたりの坪量は、１７ｇ／ｍ２以上２４ｇ／ｍ２以下であることが好ましく、１８ｇ／ｍ２以上２２ｇ／ｍ２以下であることがより好ましい。
【００２６】
（紙厚）
また、トイレットペーパー１ｘの紙厚は１．１ｍｍ／１０枚以上１．８ｍｍ／１０枚以下であることが好ましい。紙厚が上記の範囲のものであることにより、トイレットペーパー１ｘの強度や使用感、吸水性が好適に維持されるとともに、巻長、巻直径ＤＲを上述の範囲に調整しやすくなり、温水洗浄便座トイレ用トイレットロール１のボリューム感を良好にできる。また、ボリューム感があり、ごわごわ感のあまりないトイレットペーパー１ｘ及び温水洗浄便座トイレ用トイレットロール１を得ることができる。トイレットペーパー１ｘの１枚当たりの紙厚を上記範囲に調整する方法としては、坪量やエンボス条件を挙げることができる。なお、トイレットペーパー１ｘの紙厚は、１．２ｍｍ／１０枚以上１．６ｍｍ／１０枚以下であることがより好ましく、１．３ｍｍ／１０枚以上１．５ｍｍ／１０枚以下であることがよりさらに好ましい。
【００２７】
（エンボスパターン）
本発明の温水洗浄便座トイレ用トイレットロール１（トイレットペーパー１ｘ）は、エンボス加工が施されてなるものであり、エンボスパターンを有している。また、本発明におけるエンボスパターンは、トイレットペーパー１ｘの各プライをそれぞれエンボス処理した後、図２に示すように、積層して２プライにする。２プライ積層する際には、プライボンドグルー（糊）を用い、好ましくはプライの凸部にグルーを塗布して接着処理する。このように接着して２プライにすることにより、プライの接着が強くなり、ほぐれやすさを好適に維持したまま、トイレットペーパー１ｘが水に濡れても破れにくくなる。また、美粧性の観点から、顔料インキでプライボンドグルーを着色することができる。なお、グルーは、公知のものを使用することができ、セルロース系を含有していることが好ましい。グルー中に含まれるセルロール系の含有率は、１〜１０％が好ましく、１〜５％がより好ましく、１〜３％がさらに好ましい。また、グルー中には、ポリビニルアルコール、カルボキシポリメチルアルコールが含有されていないことが、ほぐれやすさに悪影響を及ぼす場合があるため好ましい。このようなグルーを用いることで、本願のような坪量、強度を有するトイレットペーパー１ｘにおいて、プライ剥離強度を適正にすることができ、ほぐれやすさと温水洗浄便座適性を良好にすることができる。
【００２８】
トイレットペーパー１ｘの表面１ａのプライには、二種類のエンボス加工が施されている。第一エンボス２ａは、単位表面積あたりの個数が３５個／ｃｍ２以上９０個／ｃｍ２以下であり、第二エンボス２ｂは、エンボス１個あたりの面積が第一エンボス２ａより大きい。具体的には、第一エンボス２ａのエンボス１個あたりの面積は、０．０４ｍｍ２以上２．８ｍｍ２以下であることが好ましく、０．２ｍｍ２以上２．２ｍｍ２以下であることがより好ましく、０．５ｍｍ２以上１．５ｍｍ２以下であることがさらに好ましい。第二エンボス２ｂがドット状である場合のエンボス１個あたりの面積は、０．４ｍｍ２以上１２．０ｍｍ２以下であることが好ましく、１．０ｍｍ２以上９．０ｍｍ２以下であることがより好ましく、２．０ｍｍ２以上６．５ｍｍ２以下であることが更に好ましい。また、第二エンボス２ｂが線状である場合は、線の長さが５ｍｍ以上のエンボスについて、その合計長さを算出する。トイレットペーパー１００ｃｍ２当たりの合計長さは、１００ｍｍ以上１４００ｍｍ以下であることが好ましく、２５０ｍｍ以上１１００ｍｍ以下であることがより好ましく、４００ｍｍ以上８００ｍｍ以下であることが更に好ましい。エンボスの長さは、次のように測定する。図４（ａ）に示すような直線部分について、Ａ１＝１０ｍｍである場合、図柄にある直線を、そのまま測定し、１０ｍｍとする。図４（ｂ）に示すような曲線を有する図柄の場合、曲線部分について、Ｂ１＝５ｍｍ、Ｂ２＝５ｍｍ、Ｂ３＝２ｍｍであるときは、Ｂ１＝５ｍｍの直線を基準にして、曲線に沿うようにして測定する。図４（ｂ）の場合の合計は、５ｍｍ＋５ｍｍ＋２ｍｍ＝１２ｍｍとなる。
なお、第二エンボス２ｂがドット状と線状の両方を有する場合であっても、上記の規定値は変わらないこととする。
第一エンボス２ａ及び第二エンボス２ｂの大きさを上記範囲にすることで、本願のような坪量、強度を有するトイレットペーパー１ｘにおいて、プライ剥離強度を適正にすることができ、ほぐれやすさと温水洗浄便座適性を良好にすることができる。
【００２９】
また、トイレットペーパー１ｘの裏面１ｂのプライは、単位表面積あたりの個数が３５個／ｃｍ２以上９０個／ｃｍ２以下のエンボス２ｃを有する部分があることが好ましいが、それ以外のエンボスを有していてもよい。なお、エンボス２ｃが裏面１ｂに占める割合は、３０％以上１００％以下であることが好ましく、５０％以上１００％以下であることがより好ましく、７０％以上１００％以下であることが更に好ましく、９０％以上１００％以下であることが最も好ましい。
表面１ａのプライ及び裏面１ｂのプライを問わず、各エンボス単体の形状は、円形、楕円形、長方形、正方形、花柄等、特に制限なく用いることができるが、特に第二エンボス２ｂは、花柄等の装飾系のエンボスであることが好ましい。
なお、トイレットペーパー１ｘの表面１ａの総面積に対する第二エンボス２ｂの面積率は、２％以上３０％以下であることが好ましく、４％以上２０％以下であることがより好ましく、６％以上１０％以下であることが更に好ましいが、トイレットペーパー１ｘから、第二エンボス２ｂの面積率を求めることは難しい。そこで、エンボスロールの第二エンボス部分の面積率を、トイレットペーパー１ｘの第二エンボス２ｂの面積率とすることができる。
【００３０】
（エンボスパターンの深さ）
温水洗浄便座トイレ用トイレットロール１（トイレットペーパー１ｘ）において、表面１ａのプライの第一エンボス２ａ及び第二エンボス２ｂのそれぞれのエンボスパターンの深さを測定し、表面１ａのプライの第一エンボス２ａの深さを深さＡ、第二エンボス２ｂの深さを深さＢとした場合において、深さＡは０．０５ｍｍ以上０．３０ｍｍ以下であることが好ましく、深さＢは０．０７ｍｍ以上０．４５ｍｍ以下であることが好ましく、深さＢと深さＡの差分である（Ｂ−Ａ）は０．０３ｍｍ以上０．２８ｍｍ以下であることが好ましい。深さＢが０．０７ｍｍ未満であると、第一エンボス２ａにグルーが付きやすくなり、触感がゴワゴワし、深さＢが０．４５ｍｍを超えると、表面１ａの滑らかさが劣る。深さＢと深さＡの差分である（Ｂ−Ａ）が０．０３ｍｍ未満であると、第一エンボス２ａにグルーが付きやすくなり、触感がゴワゴワし、深さＢと深さＡの差分である（Ｂ−Ａ）が０．２８ｍｍを超えると、表面１ａの滑らかさが劣る。
なお、深さＡは０．０９ｍｍ以上０．２６ｍｍ以下であることがより好ましく、０．１３ｍｍ以上０．２１ｍｍ以下であることがさらに好ましい。深さＢは０．１６ｍｍ以上０．４１ｍｍ以下であることがより好ましく、０．２２ｍｍ以上０．３７ｍｍ以下であることがさらに好ましい。深さＢと深さＡの差分である（Ｂ−Ａ）は０．０７ｍｍ以上０．２４ｍｍ以下であることがより好ましく、０．１０ｍｍ以上０．２０ｍｍ以下であることがさらに好ましい。
【００３１】
また、温水洗浄便座トイレ用トイレットロール１（トイレットペーパー１ｘ）の裏面１ｂのプライのエンボス２ｃにおける、エンボスパターンの深さは、０．０５ｍｍ以上０．３５ｍｍ以下であることが好ましい。裏面１ｂのプライのエンボス２ｃの深さが０．０５ｍｍ未満であると、裏面１ｂの滑らかさに劣り、裏面１ｂのプライのエンボス２ｃの深さが０．３５ｍｍを超えると、プライの接着が弱く、トイレットペーパー１ｘが水に濡れた時に破れやすくなる。
なお、裏面１ｂのプライのエンボス２ｃの深さは、０．１０ｍｍ以上０．３０ｍｍ以下であることがより好ましく、０．１５ｍｍ以上０．２５ｍｍ以下であることがさらに好ましい。
【００３２】
エンボスパターンの深さは、図３に示すようにエンボス加工を施す工程において、エンボスロール３と対向するゴムロール４のニップ幅を適宜調整して制御することができる。ニップ幅は、ロールの特性によっても異なるが、１５ｍｍ以上５０ｍｍ以下であることが好ましく、２０ｍｍ以上４０ｍｍ以下であることがより好ましく、２５ｍｍ以上３５ｍｍ以下であることが更に好ましい。ニップ幅を上記範囲に調整することにより、エンボスパターンの表裏差が適切に維持されるとともにグルーの付着量が適正になり、紙厚とプライの柔らかさが好適に維持される。ニップ幅は、カーボン紙を用いて測定することができる。測定方法としては、まず、エンボスロール３のニップを逃がし、カーボン紙と一般的なコピー用紙を重ねてセットする。次に、エンボスロール３にニップをかける。その後、ニップを逃がし、カーボン紙とコピー用紙を取り外す。エンボスロール３でニップがかかっていた部分のカーボン紙の色がコピー用紙に転写されるので、ニップ幅を測定することができる。なお、エンボスロール３の材質は、金属であることが好ましい。エンボスロール３の凹凸が深ければニップ幅を狭くし、エンボスロール３の凹凸が浅ければニップ幅を広くすることで、エンボスパターンの深さを調整できる。
【００３３】
エンボスパターンの深さは、マイクロスコープを用いてエンボスパターンの高低差を測定して求める。なお、上述したとおり、トイレットペーパー１ｘの表面１ａのプライの第一エンボス２ａ及び第二エンボス２ｂのそれぞれのエンボスパターンの深さを測定し、表面１ａのプライの第一エンボス２ａの深さを深さＡ、第二エンボス２ｂの深さを深さＢとする。
【００３４】
マイクロスコープとしては、株式会社ＫＥＹＥＮＣＥ社製の製品名「ワンショット３Ｄ測定マクロスコープ  ＶＲ−３１００」を使用することができる。マイクロスコープの画像の観察・測定・画像解析ソフトウェアとしては、製品名「ＶＲ−Ｈ１Ａ」を使用することができる。また、測定条件は、倍率１２倍、視野面積２４ｍｍ×１８ｍｍの条件で測定する。なお、測定倍率と視野面積は、求めるエンボスパターンの大きさによって、適宜変更してもよい。エンボスの高さと大きさは、特開２０１８−０４７１３３号公報に記されているエンボスパターンの深さと大きさの測定方法と同様に行う。
【００３５】
また、トイレットペーパー１ｘの表面１ａのプライにおいて、単位表面積あたりにおける第二エンボス２ｂの個数に対する第一エンボス２ａの個数の比率である、第一エンボス２ａの個数／第二エンボス２ｂの個数は、２以上６０以下が好ましく、４以上４５以下がより好ましく、６以上３０以下が更に好ましく、８以上２０以下が最も好ましい。上記の規定値にすることで、本願のような坪量、強度を有するトイレットペーパー１ｘにおいて、プライ剥離強度を適正にすることができ、ほぐれやすさと温水洗浄便座適性を良好にすることができる。
【００３６】
（吸水量）
本発明において、２プライのトイレットペーパー１ｘの１ｍ２あたりの吸水量が１８０ｇ以上２７０以下であることが好ましい。１ｍ２あたりの吸水量を上記範囲に調整することにより、吸水性に優れる温水洗浄便座トイレ用トイレットロール１を得ることができる。なお、上記の吸水量は、１９０ｇ以上２６０ｇ以下であることがより好ましく、２００ｇ以上２５０ｇ以下であることがさらに好ましい。
また、トイレットペーパー１ｘの２プライの坪量に対する吸水量の比率である、トイレットペーパー１ｘの１ｍ２あたりの吸水量／トイレットペーパー１ｘの２プライの坪量は、４．２以上６．８以下であることが好ましく、４．６以上６．４以下であることがより好ましく、５．０以上６．０以下であることがさらに好ましい。
【００３７】
吸水量については、以下の方法により測定できる。まず、温水洗浄便座トイレ用トイレットロール１を、温度２３℃、湿度５０％の環境下で２４時間以上保管する。次に、温水洗浄便座トイレ用トイレットロール１から、１組（２プライ）のサンプルサイズが幅方向８０ｍｍ×流れ方向１００ｍｍの試験片を採取し、重量を測定する。その後、この試験片をステンレス製の網（東急ハンズネットストア  Ｅｇｇｓ  ステン金網１０メッシュ  １００ｍｍ×２００ｍｍ、線径０．５ｍｍ、以降は網とする）に載せる。この時、サンプルの幅方向（８０ｍｍ）が網のサイズ１００ｍｍに平行になるようにし、また、サンプルの流れ方向（１００ｍｍ）が網のサイズ２００ｍｍに平行になるようにし、サンプルが網からはみ出ないように置く。次に、蒸留水の深さが１ｃｍ以上になるように、バットに蒸留水を溜める。その後、試験片と網を静かにバットに沈め含浸させる。この時、試験片は水面に浮いても問題ない。含浸させてから１０秒後、サンプルが網からはみ出ないように網を試験片と共に空気中に静かに引き上げ、１０秒間静置させる。その後、網を９０度傾け、余剰の水分を落とす（除去する）。この時、サンプルは金網に貼りついた状態となるので、９０度傾けても、サンプルが落ちることはない。なお、９０度傾ける際に、サンプルの上下方向がサンプルの流れ方向になるようにする。９０度傾けた状態で１２０秒間静置させる。１２０秒後、サンプルを網から剥がし、重量を測定する。２プライのサンプルについて、含浸前のサンプル重量、含浸後のサンプル重量から吸水量を算出する（下記例）。測定を５回繰り返し、値を平均する。なお、以上の作業はすべて、温度２３℃、湿度５０％の環境下で行うものとする。また、サンプルを採取する際は、ミシン目を含まない部分から採取する。ミシン目の間隔が１００ｍｍ以下の場合は、ミシン目を含んでも良い。
（計算例）
含浸前のサンプル重量（サンプルサイズ  ８０ｍｍ×１００ｍｍ）０．３２ｇ
含浸後のサンプル重量  ２．０８ｇ
吸水量＝（含浸後のサンプル重量）−（含浸前のサンプル重量）＝１．７６（水ｇ／紙０．００８ｍ２）＝２２０（１ｍ２あたりの吸水量）
吸水量＝（含浸後のサンプル重量）−（含浸前のサンプル重量）＝１．７６（水ｇ／紙０．３２ｇ）＝５．５（１ｍ２あたりの吸水量／２プライの坪量）
【００３８】
（コア外径）
また、本発明の温水洗浄便座トイレ用トイレットロール１の芯の外径である、コア外径ＤＩは、２５ｍｍ以上４８ｍｍ以下であることが好ましく、３５ｍｍ以上４６ｍｍ以下であることがより好ましく、３７ｍｍ以上４３ｍｍ以下であることが更に好ましい。コア外径ＤＩが上記の範囲のものであることにより、温水洗浄便座トイレ用トイレットロール１の巻密度を好適に維持しつつ、温水洗浄便座トイレ用トイレットロール１を、トイレットペーパーホルダーに収まりやすくすることができ、加えて、製造時の温水洗浄便座トイレ用トイレットロール１の取扱性も良好となる。
【００３９】
（比容積）
トイレットペーパー１ｘの比容積は５．０ｃｍ３／ｇ以上９．５ｃｍ３／ｇ以下であることが好ましい。トイレットペーパー１ｘの比容積が上記の範囲のものであることにより、トイレットペーパー１ｘの柔らかさが良好なものとなり、バルク（嵩高さ）が好適に維持され、吸水性が良好に維持されるとともに、巻直径ＤＲが大きくなり過ぎることがない。上記比容積は、５．５ｃｍ３／ｇ以上８．５ｃｍ３／ｇ以下であることがより好ましく、６．０ｃｍ３／ｇ以上７．５ｃｍ３／ｇ以下であることがさらに好ましい。
【００４０】
（ＤＭＤＴ及びＤＣＤＴ）
トイレットペーパー１ｘの２プライの、ＪＩＳ  Ｐ  ８１１３に基づく乾燥時の縦方向の引張強さＤＭＤＴ（Ｄｒｙ  Ｍａｃｈｉｎｅ  Ｄｉｒｅｃｔｉｏｎ  Ｔｅｎｓｉｌｅ  Ｓｔｒｅｎｇｔｈ）が２．８Ｎ／２５ｍｍ以上６．４Ｎ／２５ｍｍ以下であり、乾燥時の横方向の引張強さＤＣＤＴ（Ｄｒｙ  Ｃｒｏｓｓ  Ｄｉｒｅｃｔｉｏｎ  Ｔｅｎｓｉｌｅ  Ｓｔｒｅｎｇｔｈ）が０．８Ｎ／２５ｍｍ以上２．３Ｎ／２５ｍｍ以下である。ＤＭＤＴが２．８Ｎ／２５ｍｍ未満であるか、又はＤＣＤＴが０．８Ｎ／２５ｍｍ未満であると、いずれもトイレットペーパー１ｘが水に濡れた時に破れやすくなり、ＤＭＤＴが６．４Ｎ／２５ｍｍを超えるか、又はＤＣＤＴが２．３Ｎ／２５ｍｍを超えると、いずれもトイレットペーパー１ｘの触感（柔らかさ）に劣る。
【００４１】
また、トイレットペーパー１ｘの２プライのＤＭＤＴは、３．５Ｎ／２５ｍｍ以上５．７Ｎ／２５ｍｍ以下であることが好ましく、４．０Ｎ／２５ｍｍ以上５．０Ｎ／２５ｍｍ以下であることがより好ましい。さらに、ＤＣＤＴは１．１Ｎ／２５ｍｍ以上２．０Ｎ／２５ｍｍ以下であることが好ましく、１．３Ｎ／２５ｍｍ以上１．７Ｎ／２５ｍｍ以下であることがより好ましい。なお、引張強さは、公知の方法で調整することができ、引張強さの測定は、引張速度３００ｍｍ／ｍｉｎの条件で行う。つかみ具のピッチ（間隔）は、ＤＭＤＴ測定時は１００ｍｍ、ＤＣＤＴ測定時は８０ｍｍとする。この時、サンプルにミシン目を含まないように採取するが、ミシン目の間隔が狭い場合は、ミシン目が含まれないよう、つかみ具のピッチ（間隔）を小さくしても良い。
なお、上記においては、トイレットペーパー１ｘの抄紙の流れ方向を「縦方向」とし、流れ方向に直角な方向を「横方向」とする。
【００４２】
さらに、トイレットペーパー１ｘの２プライの坪量に対するＤＭＤＴ及びＤＣＤＴのそれぞれの比率である、トイレットペーパー１ｘの２プライのＤＭＤＴ／トイレットペーパー１ｘの２プライの坪量が０．０６以上０．１７以下であり、トイレットペーパー１ｘの２プライのＤＣＤＴ／トイレットペーパー１ｘの２プライの坪量が０．０２０以上０．０６０以下である。トイレットペーパー１ｘの２プライのＤＭＤＴ／トイレットペーパー１ｘの２プライの坪量が０．０６未満であるか、又はトイレットペーパー１ｘの２プライのＤＣＤＴ／トイレットペーパー１ｘの２プライの坪量が０．０２０未満であると、いずれもトイレットペーパー１ｘが水に濡れた時に破れやすくなり、トイレットペーパー１ｘの２プライのＤＭＤＴ／トイレットペーパー１ｘの２プライの坪量が０．１７を超えるか、又はトイレットペーパー１ｘの２プライのＤＣＤＴ／トイレットペーパー１ｘの２プライの坪量が０．０６０を超えると、いずれもトイレットペーパー１ｘの触感（柔らかさ）に劣る。
なお、トイレットペーパー１ｘの２プライのＤＭＤＴ／トイレットペーパー１ｘの２プライの坪量は、０．０８以上０．１５以下であることが好ましく、０．１０以上０．１３以下であることがより好ましい。トイレットペーパー１ｘの２プライのＤＣＤＴ／トイレットペーパー１ｘの２プライの坪量は、０．０２５以上０．０５３以下であることが好ましく、０．０３０以上０．０４５以下であることがより好ましい。
【００４３】
（ＷＭＤＴ及びＷＣＤＴ）
また、トイレットペーパー１ｘの４プライ（２プライ×２組）における、旧ＪＩＳ  Ｓ３１０４に基づく湿潤時の縦方向の引張強さＷＭＤＴ（Ｗｅｔ  Ｍａｃｈｉｎｅ  Ｄｉｒｅｃｔｉｏｎ  Ｔｅｎｓｉｌｅ  Ｓｔｒｅｎｇｔｈ）が０．６０Ｎ／２５ｍｍ以上１．４０Ｎ／２５ｍｍ以下であることが好ましく、０．７０Ｎ／２５ｍｍ以上１．３０Ｎ／２５ｍｍ以下であることがより好ましく、０．８０Ｎ／２５ｍｍ以上１．２０Ｎ／２５ｍｍ以下であることがさらに好ましい。湿潤時の横方向の引張強さＷＣＤＴ（Ｗｅｔ  Ｃｒｏｓｓ  Ｄｉｒｅｃｔｉｏｎ  Ｔｅｎｓｉｌｅ  Ｓｔｒｅｎｇｔｈ）が０．２５Ｎ／２５ｍｍ以上０．５５Ｎ／２５ｍｍ以下であることが好ましく、０．３０Ｎ／２５ｍｍ以上０．５０Ｎ／２５ｍｍ以下であることが好ましく、０．３５Ｎ／２５ｍｍ以上０．４５Ｎ／２５ｍｍ以下であることが好ましい。
なお、引張強さは、公知の方法で調整することができ、引張強さの測定は、引張速度３００ｍｍ／ｍｉｎの条件で行う。つかみ具のピッチ（間隔）は、ＷＭＤＴ測定時は１００ｍｍ、ＷＣＤＴ測定時は８０ｍｍとする。この時、サンプルにミシン目を含まないように採取するが、サンプルのミシン目の間隔が狭い場合は、ミシン目が含まれないよう、つかみ具のピッチ（間隔）を小さくしても良い。
【００４４】
（プライ剥離強度）
トイレットペーパー１ｘのプライ剥離強度は、０．８ｃＮ／１００ｍｍ以上２０．０ｃＮ／１００ｍｍ以下であることが好ましい。本願のような坪量、強度を有するトイレットペーパー１ｘにおいて、ほぐれやすさと温水洗浄便座適性を良好にすることができる。プライ剥離強度が０．８ｃＮ／１００ｍｍ未満であると、プライの接着が弱く、トイレットペーパー１ｘが水に濡れた時に破れやすくなり、プライ剥離強度が２０．０ｃＮ／１００ｍｍを超えると、裏面１ｂの滑らかさに劣り、表面１ａと裏面１ｂとの差が大きく、触感に劣りゴワゴワに感じたり、ほぐれにくくなったりする。
プライ剥離強度の測定方法は、ＪＩＳ  Ｐ  ８１１３の引張試験方法に準じて、引張試験機（ＳＴＢ−１２２５Ｓ、株式会社エー・アンド・デイ社製）を使用することができ、ＪＩＳ  Ｐ  ８１１１に規定された標準条件下で行う。まず、温水洗浄便座トイレ用トイレットロールのサンプルから幅方向１００ｍｍ、流れ方向２００ｍｍの試験片を採取する。次に、流れ方向にプライを３０ｍｍ剥離する。剥離したプライの片側を上側のつかみ具（幅１００ｍｍ）に流れ方向で１５ｍｍ挟んで固定する。また、もう一方のプライも下側のつかみ具（幅１００ｍｍ）に流れ方向で１５ｍｍ挟んで固定する。なお、つかみ具のピッチ（間隔）は２０ｍｍとする。次に、引張速度を１００ｍｍ／ｍｉｎの条件で引張り（剥離し）、強度データを採取する。データは２０μｍおきに取得し、測定開始後の距離４０ｍｍから１５０ｍｍまで（測定長１１０ｍｍ）のデータを平均して、これを剥離強度（ｃＮ／１００ｍｍ）とする。ただし、測定開始後の距離４０ｍｍから１５０ｍｍまでにミシン目を含んでしまう場合は、測定開始後の距離を４０ｍｍから例えば９０ｍｍ（測定長５０ｍｍ）のように、ミシン目を含まない範囲で短くすることができる。
なお、トイレットペーパー１ｘのプライ剥離強度は、２．３ｃＮ／１００ｍｍ以上１６．０ｃＮ／１００ｍｍ以下であることよりが好ましく、３．８ｃＮ／１００ｍｍ以上１２．０ｃＮ／１００ｍｍ以下であることがさらに好ましい。
【００４５】
（滑らかさＴＳ７５０）
トイレットペーパー１ｘの表面１ａにおいて、ティッシュソフトネス測定装置ＴＳＡ（ｅｍｔｅｃ社製；Ｔｉｓｓｕｅ  Ｓｏｆｔｎｅｓｓ  Ａｎａｌｙｚｅｒ）上のソフトウェアにて自動的に取得した、低周波数側からの最初のスペクトルの極大ピークの強度（ＴＳ７５０）が１５ｄＢＶ２ｒｍｓ以上４５ｄＢＶ２ｒｍｓ以下であることが好ましく、トイレットペーパー１ｘの裏面１ｂのＴＳ７５０が２０ｄＢＶ２ｒｍｓ以上７０ｄＢＶ２ｒｍｓ以下であることが好ましく、かつ、表面１ａのＴＳ７５０に対する裏面１ｂのＴＳ７５０の比率である、裏面１ｂのＴＳ７５０／表面１ａのＴＳ７５０が、０．９以上２．２以下であることが好ましい。このＴＳ７５０は、トイレットペーパー１ｘの滑らかさの指標であり、表面１ａのＴＳ７５０が１５ｄＢＶ２ｒｍｓ未満であると、トイレットペーパー１ｘが滑らかすぎて触感に劣り、４５ｄＢＶ２ｒｍｓを超えると滑らかさに劣る。また、裏面１ｂのＴＳ７５０が２０ｄＢＶ２ｒｍｓ未満であると、プライの接着が弱く、水に濡れた時に破れやすくなり、７０ｄＢＶ２ｒｍｓを超えると滑らかさに劣る。さらに、裏面１ｂのＴＳ７５０／表面１ａのＴＳ７５０が０．９未満であると、プライの接着が弱く、水に濡れた時に破れやすくなり、２．２を超えると表面側と裏面側の差が大きく、触感に劣ったり、ほぐれにくくなったりする。
【００４６】
なお、トイレットペーパー１ｘの表面１ａの滑らかさＴＳ７５０は、２０ｄＢＶ２ｒｍｓ以上４０ｄＢＶ２ｒｍｓ以下であることがより好ましく、２５ｄＢＶ２ｒｍｓ以上３５ｄＢＶ２ｒｍｓ以下であることがさらに好ましい。トイレットペーパー１ｘの裏面１ｂの滑らかさＴＳ７５０は、２５ｄＢＶ２ｒｍｓ以上５５ｄＢＶ２ｒｍｓ以下であることがより好ましく、３０ｄＢＶ２ｒｍｓ以上４５ｄＢＶ２ｒｍｓ以下であることがさらに好ましい。表面１ａの滑らかさＴＳ７５０に対する裏面１ｂの滑らかさＴＳ７５０の比率である、裏面１ｂの滑らかさＴＳ７５０／表面１ａの滑らかさＴＳ７５０は、１．０以上１．８以下であることがより好ましく、１．１以上１．５以下であることがさらに好ましい。
【００４７】
トイレットペーパー１ｘの表面１ａの６５００Ｈｚを含むスペクトルの極大ピークの強度（ＴＳ７  柔らかさ）が６ｄＢＶ２ｒｍｓ以上２９ｄＢＶ２ｒｍｓであることが好ましく、８ｄＢＶ２ｒｍｓ以上２４ｄＢＶ２ｒｍｓであることがより好ましく、１０ｄＢＶ２ｒｍｓ以上１９ｄＢＶ２ｒｍｓであることがさらに好ましい。また、上述のＴＳＡにより、試料台に表面１ａを上にして設置したトイレットペーパー１ｘのサンプルに対し、ブレード付きロータを回転させずに１００ｍＮと６００ｍＮの押し込み圧力でそれぞれ上から押し込んだとき、それぞれ押し込み圧力１００ｍＮと６００ｍＮの間でのサンプルの上下方向の変形変位量で表される、剛性（Ｄ）が１．８ｍｍ／Ｎ以上３．８ｍｍ／Ｎ以下であることが好ましく、２．１ｍｍ／Ｎ以上３．５ｍｍ／Ｎ以下であることがより好ましく、２．４ｍｍ／Ｎ以上３．２ｍｍ／Ｎ以下であることが更に好ましい。
また、トイレットペーパー１ｘの裏面１ｂの６５００Ｈｚを含むスペクトルの極大ピークの強度（ＴＳ７  柔らかさ）が６ｄＢＶ２ｒｍｓ以上２９ｄＢＶ２ｒｍｓであることが好ましく、８ｄＢＶ２ｒｍｓ以上２４ｄＢＶ２ｒｍｓであることがより好ましく、１０ｄＢＶ２ｒｍｓ以上１９ｄＢＶ２ｒｍｓであることが更に好ましい。また、上述のＴＳＡにより、試料台に裏面１ｂを上にして設置したトイレットペーパー１ｘのサンプルに対し、ブレード付きロータを回転させずに１００ｍＮと６００ｍＮの押し込み圧力でそれぞれ上から押し込んだとき、それぞれ押し込み圧力１００ｍＮと６００ｍＮの間でのサンプルの上下方向の変形変位量で表される、剛性（Ｄ）が１．８ｍｍ／Ｎ以上３．８ｍｍ／Ｎ以下であることが好ましく、２．１ｍｍ／Ｎ以上３．５ｍｍ／Ｎ以下であることがより好ましく、２．４ｍｍ／Ｎ以上３．２ｍｍ／Ｎ以下であることが更に好ましい。
【００４８】
以上のティッシュソフトネス測定装置ＴＳＡを使用したＴＳ７５０、ＴＳ７、Ｄの測定は、直径が約１１３ｍｍの円形に加工したサンプルを用いて２プライのまま行う。この測定方法や、これに用いられる測定装置については、例えば、特開２０１３−２３６９０４号公報に詳細に記載されている。ティッシュソフトネス測定装置ＴＳＡを使用した各種測定方法については、上記の特許文献を参照されたい。なお、ＴＳ７５０についても、温水洗浄便座トイレ用トイレットロール１の最外巻のトイレットペーパー１ｘの端縁１ｅから、温水洗浄便座トイレ用トイレットロール１の巻長の２０％に相当する位置のトイレットペーパー１ｘのサンプルを用いる。
【００４９】
（ほぐれやすさ）
トイレットペーパー１ｘの２プライの、ＪＩＳ  Ｐ  ４５０１に基づくほぐれやすさは、２０秒以上６０秒以下であり、２６秒以上５３秒以下であることが好ましく、３０秒以上４８秒以下であることがより好ましい。上記の規定値にすることで、本願のような坪量、強度、プライ剥離強度を有するトイレットペーパー１ｘにおいて、ほぐれやすさと温水洗浄便座適性を良好にすることができる。ほぐれやすさが２０秒未満であると、トイレットペーパー１ｘが水に濡れた時に破れやすくなり、ほぐれやすさが６０秒を超えると、トイレットペーパー１ｘがほぐれにくくなり、すなわち水に溶けにくくなる。特に節水型トイレで顕著にほぐれにくくなる。
なお、トイレットペーパー１ｘの１プライのＪＩＳ  Ｐ  ４５０１に基づくほぐれやすさは、１０秒以上３０秒以下であることが好ましく、１３秒以上２７秒以下であることがより好ましく、１６秒以上２４秒以下であることがさらに好ましい。
サンプルのサイズは幅方向１１４ｍｍ×流れ方向１１４ｍｍとするが、ロール幅が１１４ｍｍ未満の場合は、サンプルの面積が同一になるよう、流れ方向を大きく（長く）することができる。また、試験片はミシン目を含まないように採取するが、ミシン目の間隔が狭く（小さく）、ミシン目を含まないと採取できない場合は、ミシン目を含んでも良い。
【００５０】
＜トイレットペーパー＞
トイレットペーパー１ｘは木材パルプ１００質量％からなるものであってもよく、古紙パルプ、非木材パルプ、脱墨パルプを含んでもよい。目標とする品質を得るためには、ＮＢＫＰ（針葉樹晒クラフトパルプ）の含有率が０質量％以上５０質量％以下であることが好ましく、１０質量％以上４０質量％以下であることがより好ましく、２０質量％以上３０質量％以下であることがさらに好ましい。また、ＬＢＫＰ（広葉樹晒クラフトパルプ）の含有率が５０質量％以上１００質量％以下であることが好ましく、６０質量％以上９０質量％以下であることがより好ましく、７０質量％以上８０質量％以下であることがさらに好ましい。
また、ミルクカートン等の液体飲料用カートン由来の古紙パルプの含有率が０質量％以上５０質量％以下であることが好ましく、０質量％以上３０質量％以下であることがより好ましく、０質量％以上１０質量％以下であることがさらに好ましく、０質量％であることが最も好ましい。
ミルクカートン等の液体飲料用カートン由来の古紙パルプは、針葉樹パルプが主体であり、トイレットペーパー１ｘの強度を向上させやすいというメリットがある一方で、品質的にバラツキが大きく、含有割合が高過ぎると製品の品質に影響することがある。ミルクカートン等の液体飲料用カートン由来の古紙パルプの含有量を上記の範囲内のものとすることにより、品質のバラツキを抑えることができる。
【００５１】
なお、上記のＬＢＫＰとしては、ユーカリ属グランディス及びユーカリグロビュラスに代表される、フトモモ科ユーカリ属の材種から形成されるパルプが好ましい。
本発明においては、上記のＮＢＫＰ、ＬＢＫＰ、ミルクカートン由来の古紙のパルプ１００質量部に対して、新聞や雑誌古紙等由来の脱墨パルプを２５質量部以下の範囲内で配合することができる。なお、脱墨パルプを２５質量部配合したときの、トイレットペーパー１中の脱墨パルプの含有率は、２５質量部／（１００質量部＋２５質量部）×１００＝２０質量％となる。脱墨パルプの含有率は０質量％以上２０質量％以下であることが好ましく、０質量％以上１０質量％以下であることがより好ましく、０質量％以上５質量％以下であることが更に好ましく、０質量％であることが最も好ましい。
【００５２】
なお、トイレットペーパー１ｘに適正な強度を確保するために、通常の手段で原料配合し、パルプ繊維の叩解処理を行うことにより強度調整を行うことができる。目標の品質を得るための叩解としては、市販のバージンパルプに対して、ＪＩＳ  Ｐ  ８１２１で測定されるカナダ標準ろ水度で、叩解前後におけるろ水度の差を０ｍｌ以上１５０ｍｌ以下、より好ましくは１０ｍｌ以上１００ｍｌ以下、更に好ましくは２０ｍｌ以上７０ｍｌ以下に低減させる叩解処理を挙げることができる。
【００５３】
トイレットペーパー１ｘは、紙料にバージン系原料を使用する場合は、一定範囲の繊維長及び繊維粗度を有する針葉樹晒クラフトパルプと広葉樹晒クラフトパルプを特定の範囲で配合して抄紙することができる。紙料への添加剤としては最終製品の要求品質に応じ、デボンダー柔軟剤を含めた柔軟剤、嵩高剤、染料、分散剤、乾燥紙力増強剤、濾水向上剤、ピッチコントロール剤、吸水性向上剤等を用いることができる。一時性湿潤紙力剤に関しては、トイレットペーパー１ｘをほぐれやすくするために、一時性湿潤紙力剤を含有していないことが好ましい。トイレットペーパー１ｘの紙料に古紙原料を使用する場合も、上記バージン系の場合と同様の処理を行う。
【００５４】
（トイレットペーパーの製造方法）
トイレットペーパー１ｘは、例えば（１）抄紙及びクレーピング、（２）エンボス処理（図３参照）、（３）ロール巻取り加工の順で製造することができる。なお、プライアップの際には、トイレットペーパー１ｘの表面１ａ、裏面１ｂの各プライをそれぞれエンボス処理した後、図２に示すように、積層して２プライにする。また、２プライ積層する際には、上述したように、プライボンドグルー（糊）を用いる。グルーによる積層処理は、図３に示すように、エンボス処理後にグルー５を表面１ａのプライの凸部に塗布し、裏面１ｂのプライと接着処理する。
【００５５】
本発明は上記した実施形態に限定されず、本発明の思想と範囲に含まれる様々な変形及び均等物に及ぶことはいうまでもない。
【実施例】
【００５６】
ＮＢＫＰ及びＬＢＫＰの含有率が、それぞれ２５％及び７５％となるように配合し、（１）抄紙及びクレーピング、（２）エンボス処理（図３参照）、（３）ロール巻取り加工の工程を経て、実施例１から実施例２９、比較例１から比較例１５のトイレットペーパー、温水洗浄便座トイレ用トイレットロールを製造した。なお、トイレットロールを製造する際、第二エンボスの面積率の異なるエンボスロールを用いた。
【００５７】
以下の評価を行った。
比容積：トイレットペーパー１枚あたりの紙厚を１枚あたりの坪量で割り、単位ｇあたりの容積ｃｍ３で表した。
巻密度：（巻長×プライ数）÷（ロールの断面積）で表される。ロールの断面積は、｛ロールの外径（巻直径ＤＲ）部分の断面積−（コア（紙管）外径部分の断面積）｝で表される。コア外径ＤＩは、ロールの中心孔の直径である。
例えば、巻長４４ｍ、２プライ、巻直径ＤＲ１３０ｍｍ、コア外径ＤＩ３９ｍｍの場合、巻密度＝（４４ｍ×２）÷｛３．１４×(１３０ｍｍ÷２÷１０)２−３．１４×(３９ｍｍ÷２÷１０)２}＝０．７３ｍ／ｃｍ２となる。トイレットロールにコアが無い場合は、中心孔の直径をコア外径ＤＩとする。
ロール密度：（ロール重量）÷（ロールの体積）で表される。ロール重量は、ロール幅１１４ｍｍあたりのトイレットロールの重量である。ロール体積は［｛ロールの外径（巻直径ＤＲ）部分の断面積｝−（コア外径部分の断面積）］×ロール幅（１１４ｍｍあたりに換算する）で表される。例えば、ロール幅１１４ｍｍあたりのロール重量（コアを除く）が２０１ｇ、巻直径１３０ｍｍ、コアの外径が３９ｍｍの場合、ロール密度＝２０１ｇ÷［｛３．１４×(１３０ｍｍ÷２÷１０)２−３．１４×(３９ｍｍ÷２÷１０)２}×（１１４ｍｍ÷１０）］＝０．１４６ｇ／ｃｍ３となる。なお、トイレットロールにコアが無い場合は、中心孔の直径をコア外径ＤＩとする。
第二エンボスの面積率：エンボスロールを作製する際に図面から算出した。
【００５８】
坪量：ＪＩＳ  Ｐ  ８１２４に基づいて測定し、１プライあたりに換算した。
【００５９】
紙厚：シックネスゲージ（株式会社尾崎製作所製のダイヤルシックネスゲージ「ＰＥＡＣＯＣＫ」）を用いて測定した。測定条件は、測定荷重３．７ｋＰａ、測定子直径３０ｍｍで、測定子と測定台の間に試料を置き、測定子を１秒間に１ｍｍ以下の速度で下ろしたときのゲージを読み取った。２プライに積層したトイレットペーパーを５組重ねて、１０枚分として測定を行った。また、測定を１０回繰り返して測定結果を平均した。
【００６０】
乾燥時の縦方向引張強さＤＭＤＴと乾燥時の横方向引張強さＤＣＤＴ：ＪＩＳ  Ｐ  ８１１３に基づいて、２プライに積層したトイレットペーパーにつき、破断までの最大荷重をＮ／２５ｍｍの単位で測定した。引張強さの測定は、引張速度３００ｍｍ／ｍｉｎの条件で行った。ＤＭＤＴ及びＤＣＤＴの数値からそれぞれの数値と２プライの坪量との比率を求めた。
【００６１】
ほぐれやすさ：ＪＩＳ  Ｐ  ４５０１に基づき、１プライ及び２プライに積層したトイレットペーパーについて測定した。
【００６２】
ロールの巻直径ＤＲ、コア外径ＤＩ：ムラテックＫＤＳ株式会社製ダイヤメータールールを用いて測定した。測定は、１０個のロールを測定し、測定結果を平均した。
【００６３】
表面側の第一及び第二エンボス、並びに裏面側のエンボスのそれぞれの深さ、表面側及び裏面側の滑らかさＴＳ７５０、トイレットペーパー１ｍ２当たりの吸水量、トイレットペーパー１ｍ２当たりの吸水量／２プライの坪量、プライ剥離強度は上述の方法で測定した。
【００６４】
巻長：トイレットロールのミシン目とミシン目の間のシートについて、１０シート分の長さを実測した。その後、ロールのシート数を実測し、巻長は１０シート分の長さとシート数から比例計算で求めた。例えば、１０シート分の長さが１．１４ｍ、シート数が３１６シートの場合、１．１４ｍ×（３１６／１０）＝３６ｍとなる。
【００６５】
官能評価は、モニター２０人によって行った。評価基準は５点満点で行った。評価基準が３点以上であれば良好である。
なお、上記の測定は、ＪＩＳ  Ｐ  ８１１１に規定する温湿度条件下（２３±１℃、５０±２％ＲＨ）で平衡状態に保持後に行った。
【００６６】
得られた結果を表１〜３に示す。
【００６７】
【表１】
2020179013.tif 000003
【００６８】
【表２】
2020179013.tif 000004
【００６９】
【表３】
2020179013.tif 000005
【００７０】
以上より、本発明の温水洗浄便座トイレ用トイレットロールは、水に濡れても破れにくく、かつ、水中でほぐれやすいものであり、節水型トイレにおいても、ほぐれやすさと温水洗浄便座適性を両立したものであることが分かる。
【符号の説明】
【００７１】
１                温水洗浄便座トイレ用トイレットロール
１ａ              表面
１ｂ              裏面
１ｅ              トイレットペーパーの最外巻の端縁
１ｘ              トイレットペーパー
２ａ、２ｂ、２ｃ  エンボス
３                エンボスロール
４                ゴムロール
５                グルー
【図１】
2020179013.tif 000006
【図２】
2020179013.tif 000007
【図３】
2020179013.tif 000008
【図４】
2020179013.tif 000009